Brevet FR2883865A1 — publié le 20061006

SiO2 35 à 75 AI2O3 0 à 12 CaO 0 à 30 MgO 0 à 20 Na2O 0 à 20 K2O 0à10 B2O3 0 à 10 Fe2O3 0 à 5 P2O5 0à3, L1oLUU U O rn 2883865 LAINE MINERALE, PRODUIT ISOLANT ET PROCEDE DE FABRICATION s La présente invention se rapporte au domaine des laines minérales artificielles. Elle concerne plus particulièrement les laines de verre destinées à être incorporées dans des matériaux d'isolation thermique et/ou acoustique. Les laines minérales sont susceptibles, lorsque certains critères géométriques en terme de diamètre et/ou longueur sont respectés, de s'introduire io par inhalation dans l'organisme et notamment dans les poumons, parfois jusqu'aux alvéoles pulmonaires. Pour éviter tout risque pathogène lié à une éventuelle accumulation de fibres dans l'organisme, il est apparu nécessaire de veiller à ce que les fibres présentent une faible biopersistance , c'est-à-dire puissent être aisément et rapidement éliminées de l'organisme. La composition chimique des fibres est un paramètre majeur influençant cette capacité à être éliminées rapidement de l'organisme, car elle joue un rôle considérable sur la vitesse de dissolution des fibres en milieu physiologique. Des laines minérales présentant de fortes vitesses de dissolution en milieu physiologique ( biosolubles ) ont donc été formulées et décrites dans l'art antérieur. La principale difficulté consiste toutefois à augmenter la vitesse de dissolution des fibres en milieu physiologique tout en conservant les bonnes propriétés d'usage du produit fini, notamment la résistance mécanique et la constance de cette résistance mécanique lors d'un vieillissement en milieu humide. Ce dernier point est particulièrement crucial et délicat, car les deux critères de résistance à l'humidité et de biosolubilité sont à de nombreux égards contradictoires puisqu'ils concernent tous les deux la capacité à se dissoudre dans un milieu majoritairement aqueux. Les exigences en terme de résistance en milieu humide sont de plus en plus fortes dans de nombreuses applications, en particulier dans le domaine des laines de verre utilisées pour la réalisation d'éléments de construction, notamment de panneaux dits sandwichs , dans lesquels la laine minérale constitue une âme isolante entre deux parements métalliques (par exemple en acier ou aluminium). Ces éléments de construction sont principalement utilisés L13 LVVOULO t'K 2883865 pour les toits et revêtements de toit, les murs et revêtements muraux externes, et les murs, cloisons et plafonds situés à l'intérieur de l'enveloppe du bâtiment. Compte tenu des contraintes mécaniques multiples auxquelles ils peuvent être soumis, de très bonnes propriétés de résistance à la compression, à l'arrachement ou au cisaillement sont exigées. Il importe en outre que la résistance mécanique et notamment la résistance à l'arrachement de ces produits soumis à l'humidité ambiante ne s'affaiblisse pas trop fortement avec le temps. Ces différentes exigences sont en particulier spécifiées dans le projet de norme prEN 14509 Panneaux sandwiches autoportants, isolants, double peau à io parements métalliques - Produits manufacturés Spécifications . La demande de brevet WO 97/21636 décrit un type de fibres minérales pour lesquelles la résistance au vieillissement en milieu humide est améliorée grâce au dépôt sur la surface des fibres d'un revêtement de phosphates ou d'hydrogénophosphates d'ammonium ou de métaux alcalins. Cette solution n'est toutefois pas exempte d'inconvénients. Il apparaît en effet que de tels composés phosphorés entraînent une diminution notable de la résistance mécanique, notamment de la résistance à la compression et à l'arrachement, des produits fibreux avant vieillissement par rapport à celle des produits non-revêtus. Il semblerait que l'acidité développée par ces composés, probablement à l'origine de l'amélioration des propriétés de vieillissement en milieu humide, soit en revanche préjudiciable à l'adhésion entre les fibres et la composition d'encollage ( liant ) à base de résine lors de l'étape de polymérisation de cette dernière. La présente invention a donc pour but d'obvier à ces inconvénients et d'améliorer la résistance au vieillissement en milieu humide des laines minérales solubles en milieu physiologique tout en maintenant leurs bonnes propriétés mécaniques avant vieillissement (notamment en terme de résistance à la compression et à l'arrachement). L'invention a pour objet une laine minérale susceptible de se dissoudre en milieu physiologique comprenant des fibres dont la composition chimique comprend les constituants suivants dans les limites définies ci- après exprimées en pourcentages pondéraux: SiO2 35à75 AI203 0 à 12 L 1 3 LUU UL9 r K 2883865 CaO 0à30 MgO 0à20 Na2O 0à20 K2O 0à10 B2O3 0 à 10 Fe2O3 0à5 P2O5 0à3, ladite laine minérale comprenant en outre au moins un composé du phosphore qui est une molécule dans laquelle le ou les atome(s) de phosphore io est (sont) lié(s) à au moins un atome de carbone, directement ou par le biais d'un atome d'oxygène. De préférence, chaque composé du phosphore est une molécule dans laquelle le ou les atome(s) de phosphore est (sont) lié(s) à au moins un atome de carbone, directement ou par le biais d'un atome d'oxygène. Le composé du phosphore est déposé sur au moins une partie de la surface des fibres minérales et ne fait donc pas partie de la composition chimique de la fibre vitreuse elle-même. Le ou chaque composé du phosphore peut être une molécule unitaire, c'està-dire ne contenir qu'un atome de phosphore. Le composé du phosphore selon l'invention peut alors être caractérisé en ce que l'unique atome de phosphore n'est lié directement qu'à des atomes d'oxygène ou d'hydrogène, c'est-à-dire n'est lié à au moins un atome de carbone que par le biais d'un atome d'oxygène. Il peut s'agir à titre d'exemple d'un mono-, di- ou tri-ester phosphorique, ou d'esters phosphoniques ou phosphiniques non- substitués, les groupes carbonés de ces esters étant des composés alkyles, aryles, alcenyles, alcynyles, acyles ou hydroxyalkyles, pouvant éventuellement être de nature oligomérique ou polymérique et/ou contenir un ou plusieurs hétéroatomes choisis parmi N, O ou S. Il peut alternativement être caractérisé en ce que l'unique atome de phosphore est lié directement à au moins un atome de carbone. Il peut s'agir d'esters ou d'acides phosphoniques ou phosphiniques au moins partiellement substitués (c'est-à-dire dans lesquels au moins un des atomes d'hydrogènes liés à l'atome de phosphore est substitué par un substituant carboné). Les différents LIJLUU U O l'rC 2883865 groupes carbonés de ces composés sont des composés alkyles, aryles, alcenyles, alcynyles, acyles ou hydroxyalkyles, pouvant éventuellement être de nature oligomérique ou polymérique et/ou contenir un ou plusieurs hétéroatomes choisis parmi N, O ou S. Le ou chaque composé du phosphore selon l'invention est toutefois de préférence une molécule constituée de plusieurs composés unitaires tels que décrits précédemment, identiques ou différents, liés entre eux par des liaisons covalentes. Le composé du phosphore est alors de préférence une molécule oligomère ou polymère, c'est-à-dire que sa structure peut se représenter comme io la répétition de motifs constitutifs. Le nombre de ces motifs constitutifs est avantageusement compris entre 2 et 100, notamment 2 et 50, voire entre 2 et 10. Dans le cas d'une molécule contenant plusieurs atomes de phosphore, la condition essentielle selon laquelle les atomes de phosphore sont liés à un atome de carbone doit se comprendre comme signifiant que la grande majorité des atomes de phosphore respectent cette condition, étant entendu que dans une grande molécule, le fait qu'une petite fraction des atomes de phosphore ne respectent pas cette condition n'est pas à même de modifier substantiellement la manière dont le problème technique est résolu. Il peut ainsi être un composé dans lequel la majorité (voire la totalité) des 20 atomes de phosphore sont liés entre eux par un atome d'oxygène, par exemple des composés du type polyester phosphorique ou phosphonique. Il est cependant plus avantageux que la majorité (voire la totalité) des atomes de phosphore soient liés entre eux par l'intermédiaire d'une entité carbonée. Le composé du phosphore contient alors de préférence une majorité d'atomes de phosphore liés entre eux par un groupe comprenant au moins un atome de carbone, ce dernier pouvant être lié directement ou par le biais d'un atome d'oxygène à au moins un des atomes de phosphore. Un tel composé préféré peut être représenté selon la formule générale (1) suivante: R3 (1) n L I J GUUOULO r K 2883865 où n est compris entre 1 et 100, de préférence entre 1 et 50, notamment entre 2 et 10, les substituants R, à R4 sont des entités majoritairement carbonées identiques ou différentes, de préférence du type alkyle, aryle, alcenyle, alcynyle, acyle ou hydroxyalkyle éventuellement ramifiés, pouvant éventuellement être de nature oligomérique ou polymérique etlou contenir un ou plusieurs hétéroatomes choisis parmi N, O, S ou P. Il est préférable qu'au moins un de ces io substituants, notamment le substituant R,, contienne un atome d'oxygène lié à l'atome de phosphore de la chaîne principale. Dans le cas où deux des substituants contiennent un atome d'oxygène lié à l'atome de phosphore de la chaîne principale, le composé du phosphore est avantageusement un oligomère ou un polymère du type polyester phosphonique de formule générale (2) suivante: o o P O R5 O R2 R2 (2) R6 O n Lorsque tous les substituants contiennent un atome d'oxygène lié à l'atome de phosphore de la chaîne principale, une autre famille de composés du phosphore préférés est constituée par les polymères ou oligomères du type polyacide ou polyester phosphorique de formule générale (3) suivante: o R6 (3) o O R5 0 o R$ Pour ces deux derniers types de composés: la longueur n de la chaîne est comprise entre 1 et 100, de préférence entre 1 et 50, notamment entre 2 et 10. L13 LVVOVLO l'K 2883865 les substituants R2 et R5 à R$ sont des entités majoritairement carbonées identiques ou différentes, de préférence du type alkyle, aryle, alcenyle, alcynyle, acyle ou hydroxyalkyle éventuellement ramifiés, pouvant éventuellement être de nature oligomérique ou polymérique et/ou contenir un ou plusieurs hétéroatomes choisis parmi N, O, S ou P. Le nombre d'atomes de carbone dans chaque substituant est avantageusement compris entre 1 et 15, notamment entre 2 et 10. Un grand nombre d'atomes de carbone a en effet pour inconvénient de générer une grande quantité de résidus carbonés lors d'une montée en température, tandis qu'un nombre d'atomes de carbone trop faible peut entraîner une hydrolyse trop aisée. Les substituants R6 à R8 peuvent également être des atomes d'hydrogène ou une base de neutralisation de l'acide phosphorique. Lorsque la longueur n de la chaîne est égale à 1, il est possible que les groupes R5 et R6 soient liés entre eux de manière covalente, formant ainsi une molécule cyclique. Les composés oligomériques ou polymériques du phosphore, présentés jusqu'ici sous forme de chaînes linéaires, peuvent également être des réseaux réticulés, les différents substituants majoritairement carbonés pouvant être eux même liés à au moins un autre atome de phosphore, par exemple lorsque ces substituants sont des polyols ou des polyacides. Ces derniers composés peuvent être en particulier être obtenus par des réactions d'estérification ou de transestérification entre des acides ou esters respectivement phosphoniques et phosphoriques et des polyols (en particulier diols), des polyacides (en particulier diacides) ou encore des composés époxy. Dans ce cadre, la mélasse (sous-produit du raffinage du sucre) est une source de polyols ou diols particulièrement attractive de par son faible coût. Il est apparu que des composés du phosphore selon l'invention pouvaient être obtenus par réaction entre de la mélasse et des acides ou esters phosphoriques ou phosphoniques, cette réaction pouvant même se produire par pulvérisation simultanée des deux produits sur les fibres. L 1.5 LIAJO LO ri-Ç 2883865 La laine minérale selon l'invention peut avantageusement comprendre un mélange de plusieurs composés du phosphore tels que décrits précédemment. Le point commun à ces composés que l'on pourrait qualifier de composés organophosphorés est la présence de composés carbonés au sein même de la chaîne phosphorée. En comparaison avec les composés phosphorés décrits dans l'art antérieur, qui ne contiennent pas de composés carbonés liés à eux, il semblerait, sans vouloir être lié par une quelconque théorie scientifique, que la fonction de tampon acide des composés selon l'invention se manifeste de façon plus diffuse dans le temps et dégrade beaucoup moins l'adhésion entre les fibres et le liant à base de résine lors de la cuisson de cette dernière. On expliquerait ainsi les meilleurs propriétés mécaniques avant vieillissement obtenues dans le cadre de la présente invention. Le composé du phosphore selon l'invention est présent de préférence dans une teneur supérieure ou égale à 0,05%, notamment 0,1% et inférieure ou égale à 5%, notamment 3%. Cette quantité correspond à la masse de composés du phosphore ramenée à la masse totale des fibres. Compte tenu de la masse de phosphore dans ce type de composés, la teneur massique en atomes de phosphore ramenée à la masse des fibres est avantageusement comprise entre 0,0005% à 1%, notamment supérieure ou égale à 0,01% et même 0,1% et inférieure ou égale à 0,5%. Une composition de fibres particulièrement préférée dans le cadre de la présente invention comprend les constituants suivants dans les limites définies ci-après exprimées en pourcentages pondéraux: S102 Al203 CaO MgO Na2O K2O B2O3 Fe2O3 P2O5 à 75 OàIo 0à15 Oà15 12 à 20 OàIo OàIo Oà5, 0à3, L I J LUUOULO r K 2883865 La silice (SiO2) est un élément formateur du réseau vitreux. Une trop forte teneur rend la viscosité du verre trop élevée pour qu'il puisse être fondu, homogénéisé et affiné convenablement, tandis qu'une trop faible teneur rend le verre instable thermiquement (il dévitrifie trop aisément au refroidissement) et chimiquement (trop attaquable par l'humidité). La teneur en silice est avantageusement supérieure ou égale à 50%, voire 55% et même 60% et inférieure ou égale à 70%. L'alumine (AI203) est également un élément formateur de réseau, susceptible d'augmenter significativement la viscosité du verre. Présent en de io trop fortes teneurs, il a également un impact négatif sur la solubilité dans le fluide des alvéoles pulmonaires. Lorsque sa teneur est faible, la résistance à l'humidité est fortement diminuée. Pour ces différentes raisons, la teneur en alumine est avantageusement supérieure ou égale à 1% et inférieure ou égale à 5%, notamment 3%. Les oxydes alcalino-terreux, principalement la chaux (CaO) et la magnésie (MgO) permettent de diminuer la viscosité du verre à haute température et facilitent ainsi les étapes d'élaboration d'un verre exempt d'inclusions gazeuses ou solides. En substitution par rapport aux oxydes alcalins, ils améliorent nettement la résistance du verre à l'humidité, mais en revanche favorisent la dévitrification, rendant difficile les étapes de fibrage. La teneur en oxyde de calcium est donc avantageusement supérieure ou égale à 5%, notamment 7%, et inférieure ou égale à 10%. La teneur en magnésie est quant à elle de préférence inférieure ou égale à 10% et même à 5%, et supérieure ou égale à 1%, voire 2%. D'autres oxydes alcalino-terreux tels que l'oxyde de baryum (BaO) ou de strontium (SrO) peuvent également être présents dans les laines minérales selon l'invention. Compte tenu de leur coût élevé, ils sont toutefois avantageusement présents en des quantités nulles (à l'exception de traces provenant d'impuretés inévitables des matières premières). Les oxydes alcalins, principalement les oxydes de sodium (Na2O) et de potassium (K20), sont particulièrement utiles pour diminuer la viscosité du verre à haute température et augmenter la résistance à la dévitrification. Ils se révèlent toutefois néfastes à la résistance au vieillissement en milieu humide. La teneur en oxyde de sodium est par conséquent de préférence inférieure ou égale à 18% et 1_1.1 LVVOVGO rrC 2883865 supérieure ou égale à 14%. La teneur en oxyde de potassium est avantageusement inférieure ou égale à 5%, voire 2% et même 1%, principalement pour des raisons liées à la disponibilité des matières premières. L'oxyde de bore (B203) est intéressant pour diminuer la viscosité du verre et améliorer la biosolubilité des fibres. Sa présence tend en outre à améliorer les propriétés d'isolation thermique de la laine minérale, notamment en abaissant son coefficient de conductivité thermique dans sa composante radiative. En outre, compte tenu de son coût élevé et de son aptitude à se volatiliser à haute température, engendrant des émanations nocives et obligeant les sites de io production à s'équiper en installations de retraitement des fumées, la teneur en oxyde de bore est de préférence inférieure ou égale à 8%, notamment à 6%, et même à 5%. Une teneur nulle est préférée dans certains modes de réalisation. L'oxyde de fer est limité à une teneur inférieure à 5% du fait de son rôle sur la coloration du verre, mais également sur la faculté du verre à dévitrifier. Une teneur en fer élevée permet de conférer une résistance à très haute température aux laines minérales du type laine de roche , mais rend le fibrage par la technique de centrifugation interne difficile voire impossible dans certains cas. La teneur en oxyde de fer est de préférence inférieure ou égale à 3% et même à 1%. L'oxyde de phosphore (P205) peut être avantageusement utilisé, notamment du fait de son rôle bénéfique sur la biosolubilité. Les fibres selon l'invention peuvent également contenir d'autres oxydes, en une teneur massique ne dépassant généralement pas 3%, voire 2% et même 1%. Parmi ces oxydes figurent les impuretés communément apportées par les matières premières naturelles ou artificielles (par exemple le verre recyclé, appelé calcin) utilisées dans ce type d'industrie (parmi les plus courantes figurent TiO2, MnO, BaO...). Des impuretés telles que ZrO2 sont également couramment apportées par la dissolution partielle dans le verre d'éléments chimiques provenant des matériaux réfractaires servant à la construction des fours. Certaines traces proviennent encore des composés employés pour l'affinage du verre: on citera en particulier l'oxyde de soufre S03 très couramment employé. Des oxydes alcalino- terreux tels que BaO, SrO, et/ou alcalins tels que Li2O peuvent être volontairement inclus dans les fibres selon l'invention. Compte tenu de leur coût, il est toutefois préférable que les fibres selon l'invention n'en L 13 LUUOULO r K 2883865 30 io contiennent pas. Ces divers oxydes, du fait de leur faible teneur, ne jouent en tout état de cause aucun rôle fonctionnel particulier pouvant modifier la manière dont les fibres selon l'invention répondent au problème posé. L'invention a aussi pour objet un procédé d'obtention des laines minérales selon l'invention, comprenant une étape de formage des fibres puis une étape d'apport, notamment par pulvérisation ou imprégnation d'une solution, d'au moins un composé du phosphore sur la surface desdites fibres. L'invention a également pour objet des produits d'isolation thermique et/ou io acoustique comprenant au moins une laine minérale selon l'invention, en particulier des éléments de construction du type sandwich , dans lesquels la laine minérale constitue une âme isolante entre deux parements métalliques (par exemple en acier ou aluminium), ces éléments éventuellement autoportants servant à la construction de parois internes ou externes, de toits ou de plafonds. La densité des produits d'isolation selon l'invention est de préférence comprise entre 40 et 150kg/m3 (cette densité ne prenant en compte que la laine minérale). L'invention a enfin pour objet l'utilisation d'au moins une molécule dans laquelle le ou les atome(s) de phosphore est (sont) Iié(s) à au moins un atome de carbone, directement ou par le biais d'un atome d'oxygène pour améliorer les propriétés mécaniques après vieillissement en milieu humide des laines minérales comprenant des fibres dont la composition chimique comprend les constituants suivants dans les limites définies ci-après exprimées en pourcentages pondéraux: SiO2 35 à 75 AI2O3 0 à 12 CaO O à 30 MgO Oà20 Na2O O à 20 K2O O à 10 B2O3 0 à 10 Fe2O3 0à5 P2O5 O à 3. LIJLUU U O ' K 2883865 Il Les avantages présentés par les fibres de verre selon l'invention seront mieux appréciés à travers les exemples suivants, illustrant la présente invention sans toutefois la limiter. Une masse de verre fondu dont la composition chimique (exprimée en pourcentages massiques) est présentée dans le tableau 1, est obtenu par un procédé de fusion de matières premières vitrifiables mettant en oeuvre comme source principale d'énergie des électrodes plongées dans le bain de verre. Tableau 1 Oxyde % pds SiO2 65 Al203 2 Na2O 16 K20 0.8 CaO 8 MgO 2.8 B203 4.5 Fe203 0.2 Impuretés 0.7 Cette masse de verre fondu est ensuite transformée en fibres par un procédé de centrifugation interne, mettant en oeuvre une assiette de centrifugation comprenant un panier formant chambre de réception du verre fondu et une bande périphérique percée d'une multitude d'orifices. L'assiette étant mue d'un mouvement de rotation autour d'un axe vertical, le verre fondu est éjecté sous l'action d'une force centrifuge et la matière s'échappant des orifices est étirée en filaments avec l'assistance d'un courant de gaz d'étirage. Une couronne de pulvérisation d'encollage est disposée au-dessous des assiettes de centrifugation de façon à répartir régulièrement la composition d'encollage sur la laine de verre qui vient d'être formée. La composition L13 UU ULO rN 2883865 20 d'encollage est principalement à base de résine formo-phénolique et d'urée, diluées dans de l'eau avant pulvérisation sur les fibres. Le composé du phosphore est ajouté à la composition d'encollage, mais il peut également être pulvérisé indépendamment, à l'aide d'une seconde couronne de pulvérisation. Les différents composés du phosphore employés sont les suivants: l'exemple comparatif A ne comprend pas de composé du phosphore. le dihydrogénophosphate d'ammonium, en une teneur de 0,5% pour l'exemple comparatif BI et 1% pour l'exemple comparatif B2. L'usage de ce composé du phosphore pour améliorer la résistance au vieillissement des fibres minérales est notamment décrit dans la demande WO 97/21636 susmentionnée. l'agent ignifuge de nom commercial Exolit OP 550 et produit par la société Clariant GmbH. A base d'oligomère du type polyester phosphorique, il est surtout employé comme agent de protection des polyuréthanes contre le feu. Les exemples selon l'invention Cl et C2 en contiennent respectivement 1 et 3% par rapport à la masse totale des fibres. l'agent ignifuge de nom commercial Fyrol PNX commercialisé par la société Akzo Nobel, contenant 19% de P205. L'exemple selon l'invention D en contient 1%. le phosphonoacétate de triéthyle (TEPA, CAS n 867-13-0), employé habituellement comme intermédiaire réactionnel. 25 L'exemple selon l'invention E en contient 1,5%. Parmi d'autres exemples de composés du phosphore selon l'invention figurent les produits Budit 341 ou 3118F commercialisés par la société Buddenheim. La laine minérale ainsi encollée est collectée sur un convoyeur à bande équipé de caissons d'aspiration internes qui permettent de retenir la laine minérale sous forme d'un feutre ou d'une nappe à la surface du convoyeur. Le convoyeur circule ensuite dans une étuve où a lieu la polycondensation de la L I J LUVOVLO rrc 2883865 résine de l'encollage. Le produit isolant fabriqué est un panneau d'une densité de l'ordre de 80kg/m3. Les tests mécaniques suivants sont entrepris dès la fin de la fabrication du produit, avant tout test de vieillissement: Test de résistance à la compression: Le test de résistance en compression, effectué selon la norme NF EN 826, consiste à appliquer une contrainte en compression à l'aide d'une machine de force sur un échantillon de surface 200*200mm2. La résistance à la compression est donnée par la pression (en kPa) correspondant à une déformation de 10%. - Test de résistance à l'arrachement: Le test de résistance à l'arrachement est effectué selon les principes de la norme NF EN 1607. Il consiste à soumettre un échantillon de surface 200*200mm2 collé entre deux plaques de bois à une contrainte en traction selon un axe perpendiculaire à la surface des plaques jusqu'à la rupture de l'échantillon. Le tableau 2 regroupe les résultats de ces différents tests, les résistances initiales (c'est-à-dire avant vieillissement en milieu humide) à la compression et à l'arrachement étant exprimées en pourcentages par rapport au niveau de référence de l'échantillon comparatif A, pris arbitrairement à 100%. Tableau 2 Résistance à la Résistance à Compression l'arrachement Exemples A 100% 100% comparatifs BI 81 % B2 63% 73% Exemples Cl 87% 99% selon l'invention C2 100% p 91 % E 94% 110% Ces résultats montrent clairement que l'ajout de phosphates minéraux connus de l'art antérieur dégrade fortement les propriétés de résistance à la L 1 J LUUOO.O 1'K 2883865 compression et à l'arrachement de laines minérales, ce d'autant plus que la teneur en de tels phosphates est importante. L'ajout de composés du phosphore selon l'invention permet en revanche de minimiser les pertes de résistance mécanique initiale par rapport aux produits non-revêtus, voire même étonnamment d'améliorer leur résistance initiale à l'arrachement (Ex. E). Des panneaux sandwich comprenant une laine minérale dont la composition correspond aux exemples précédemment décrits A (comparatif), BI (comparatif), C2 et D ont été soumis au test de résistance à l'arrachement après vieillissement en milieu humide décrit dans le projet de norme prEN 14509 Panneaux sandwiches autoportants, isolants, double peau à parements métalliques - Produits manufacturés Spécifications . Les panneaux sandwich sont placés pendant 28 jours dans un caisson climatique à 65 C et 100% d'humidité relative, la perte de résistance à l'arrachement après vieillissement ne devant pas excéder 60%. Le tableau 3 décrit les résultats, exprimés en terme de perte (en pourcents) de la résistance à l'arrachement. Tableau 3 Référence Perte après vieillissement (%) A 80-85% BI 65% C2 20% D L 1.5 LUUOVLO r-I-ç 2883865 REVENDICATIONS 1. Laine minérale susceptible de se dissoudre en milieu physiologique comprenant des fibres dont la composition chimique comprend les constituants suivants dans les limites définies ci-après exprimées en pourcentages pondéraux: SiO2 35 à 75 AI2O3 0 à 12 CaO O à 30 MgO O à 20 Na2O O à 20 K2O O à 10 B2O3 0 à 10 Fe2O3 0 à 5 P2O5 O à 3, ladite laine minérale comprenant en outre au moins un composé du phosphore, caractérisée en ce qu'un composé du phosphore est une molécule dans laquelle le ou les atome(s) de phosphore est (sont) lié(s) à au moins un atome de carbone, directement ou par le biais d'un atome d'oxygène. 2. Laine minérale selon la revendication 1, comprenant au moins un composé du phosphore choisi parmi: a) une molécule contenant un unique atome de phosphore lié à au moins un atome de carbone, uniquement par le biais d'un atome d'oxygène. b) une molécule contenant un unique atome de phosphore lié directement à au moins un atome de carbone. 3. Laine minérale selon la revendication précédente, comprenant au moins un composé du phosphore (a) choisi parmi: un mono-, di- ou tri-ester phosphorique, ou un ester phosphonique ou phosphinique non-substitué, les groupes carbonés de ces esters étant des composés alkyles, aryles, alcenyle, alcynyle, acyles ou hydroxyalkyles, pouvant éventuellement être de nature oligomérique ou polymérique et/ou contenir un ou plusieurs hétéroatomes choisis parmi N, 0 ou S. L13 LUUOVLO l'K o 2883865 4. Laine minérale selon la revendication 2, comprenant au moins un composé du phosphore (b) choisi parmi un ester ou un acide phosphonique ou phosphinique au moins partiellement substitué, les différents groupes carbonés de ces composés étant des composés alkyles, aryles, alcenyle, alcynyle, acyles ou hydroxyalkyles, pouvant éventuellement être de nature oligomérique ou polymérique et/ou contenir un ou plusieurs hétéroatomes choisis parmi N, O ou S. 5. Laine minérale selon la revendication 1, comprenant au moins un composé du phosphore qui est une molécule constituée de plusieurs composés de type (a) ou (b) selon les revendications 2 à 4, identiques ou différents, liés entre eux par des liaisons covalentes. 6. Laine minérale selon la revendication précédente, comprenant au moins un composé du phosphore qui est une molécule oligomère ou polymère, dont le nombre de motifs constitutifs est préférentiellement compris entre 2 et 100, notamment 2 et 50, voire entre 2 et 10. 7. Laine minérale selon la revendication 5 ou 6, comprenant au moins un composé du phosphore qui contient une majorité d'atomes de phosphore liés entre eux par l'intermédiaire d'une entité carbonée. 8. Laine minérale selon la revendication précédente, comprenant au moins un composé du phosphore qui peut être représenté selon la formule générale (1) suivante: R3 (1) n dans laquelle: - n est compris entre 1 et 100, de préférence entre 1 et 50, notamment entre 2 et 10, -les substituants R, à R4 sont des entités majoritairement carbonées identiques ou différentes, de préférence du type alkyle, aryle, alcenyle, alcynyle, acyle ou hydroxyalkyle éventuellement ramifiés, pouvant éventuellement L 1 3 LUU ULO I" 2883865 25 être de nature oligomérique ou polymérique et/ou contenir un ou plusieurs hétéroatomes choisis parmi N, O, S ou P. 9. Laine minérale selon la revendication précédente, comprenant au moins un composé du phosphore qui est un oligomère ou un polymère du type polyester phosphonique de formule générale (2) suivante: o o P O R5 O l i O R7 R2 R2 n dans lequel: la longueur n de la chaîne est comprise entre 1 et 100, de préférence entre 1 et 50, notamment entre 2 et 10. io les substituants R2 et R5 à R7 sont des entités majoritairement carbonées identiques ou différentes, de préférence du type alkyle, aryle, alcenyle, alcynyle, acyle ou hydroxyalkyle éventuellement ramifiés, pouvant éventuellement être de nature oligomérique ou polymérique et/ou contenir un ou plusieurs hétéroatomes choisis parmi N, O, S ou P. 10. Laine minérale selon la revendication 8, comprenant au moins un composé du phosphore qui est un oligomère ou un polymère du type polyacide ou polyester phosphorique de formule générale (3) suivante: o (3) R6 O P O R6O C)\ R8 dans lequel: la longueur n de la chaîne est comprise entre 1 et 100, de préférence entre 1 et 50, notamment entre 2 et 10. - les substituants R5 à R8 sont des entités majoritairement carbonées identiques ou différentes, de préférence du type alkyle, aryle, alcenyle, alcynyle, acyle ou hydroxyalkyle éventuellement ramifiés, pouvant (2) R6 O L I J LUUOULO r K 2883865 éventuellement être de nature oligomérique ou polymérique et/ou contenir un ou plusieurs hétéroatomes choisis parmi N, O, S ou P. Il. Laine minérale selon l'une des revendications 4 à 10, comprenant au moins un composé du phosphore qui est obtenu par une réaction d'estérification ou de transestérification entre des acides ou esters respectivement phosphoniques et phosphoriques et des polyols (en particulier diols), des polyacides (en particulier diacides) ou des composés époxy. 12. Laine minérale selon la revendication précédente, comprenant au moins un composé du phosphore qui est obtenu par réaction entre de la mélasse io et des acides ou esters phosphoriques ou phosphoniques. 13. Laine minérale selon l'une des revendications précédentes, dans laquelle la teneur en composé du phosphore, exprimée en masse d'atomes de phosphore, varie de 0,0005 %, notamment plus de 0,01 % à 1%, notamment moins de 0,5 % de la masse totale des fibres 14. Procédé d'obtention des laines minérales selon l'une des revendications précédentes comprenant une étape de formage des fibres puis une étape d'apport, notamment par pulvérisation ou imprégnation d'une solution, d'au moins un composé du phosphore sur la surface desdites fibres. 15. Produit d'isolation thermique et/ou acoustique comprenant au moins une laine minérale selon l'une des revendications 1 à 13. 16. Elément de construction du type sandwich comprenant de la laine minérale selon l'une des revendications 1 à 13 en tant qu'âme isolante entre deux parements métalliques. 17. Utilisation d'au moins une molécule dans laquelle le ou les atome(s) de phosphore est (sont) lié(s) à au moins un atome de carbone, directement ou par le biais d'un atome d'oxygène pour améliorer les propriétés mécaniques après vieillissement en milieu humide des laines minérales comprenant des fibres dont la composition chimique comprend les constituants suivants dans les limites définies ci-après exprimées en pourcentages pondéraux: SiO2 35 à 75 AI203 0 à 12 CaO 0à30 MgO 0à20 L 1 3 LUUOULO 1'K 2883865 Na2O K2O B203 Fe2O3 P2O5 Oà20 Oà10 OàIo 0à5 Oà3.